(57)【要約】  本発明は、少ない酸化セリウムの使用量で、高い研磨速度で被研磨物を研磨することができる研磨砥粒および研磨スラリーを提供することを目的とする。本発明は、母相粒子に酸化セリウムが被覆された研磨砥粒に関する。【特許請求の範囲】
【請求項１】
母相粒子に酸化セリウムが被覆された研磨砥粒。
【請求項２】
前記母相粒子が硫酸、塩酸、硝酸、スルファミン酸、リン酸、シュウ酸、酒石酸、クエン酸、ギ酸、グリコール酸、酢酸、アスコルビン酸、過酸化水素、アンモニア、水酸化ナトリウム、水酸化カリウム、炭酸ナトリウムおよび炭酸カリウムから選ばれる少なくとも１種の水溶液に溶解性である請求項１に記載の研磨砥粒。
【請求項３】
前記母相粒子が酸化マンガンおよび酸化亜鉛からなる群より選ばれる少なくとも１種の酸化物を含む請求項１または２に記載の研磨砥粒。
【請求項４】
前記母相粒子に被覆された酸化セリウムが母相粒子に対して０．１質量％〜２５質量％である請求項１〜３のいずれか１項に記載の研磨砥粒。
【請求項５】
前記母相粒子に被覆された酸化セリウムが母相粒子に対して０．１質量％〜２０質量％である請求項１〜４のいずれか１項に記載の研磨砥粒。
【請求項６】
比表面積が０．１〜２０ｍ２／ｇである請求項１〜５のいずれか１項に記載の研磨砥粒。
【請求項７】
請求項１〜６のいずれか１項に記載の研磨砥粒を含む研磨スラリー。
【請求項８】
以下の（１）〜（３）の工程を順次含む、母相粒子に酸化セリウムが被覆された研磨砥粒の製造方法。
（１）セリウム化合物を水に溶解させて、セリウム源水溶液を得る工程
（２）工程（１）で得られたセリウム源水溶液を母相粒子に被覆し、セリウム源水溶液により被覆された母相粒子を得る工程
（３）工程（２）で得られたセリウム源水溶液で被覆された母相粒子を焼成し、酸化セリウムにより被覆された母相粒子を得る工程
【請求項９】
前記工程（２）においてセリウム源水溶液を母相粒子に噴霧し、セリウム源水溶液により被覆された母相粒子を得る請求項８に記載の研磨砥粒の製造方法。
【請求項１０】
前記セリウム化合物が酢酸セリウム、硝酸セリウム、水酸化セリウム、硫酸セリウムからなる群より選ばれる少なくとも１種である請求項８または９に記載の研磨砥粒の製造方法。
【請求項１１】
請求項１〜６のいずれか１項に記載の研磨砥粒または請求項７に記載の研磨スラリーを用いてガラスを研磨する工程を含むガラス製品の製造方法。
【発明の詳細な説明】
【技術分野】
【０００１】
本発明は、研磨砥粒およびその製造方法、研磨スラリー並びにガラス製品の製造方法に関する。
【背景技術】
【０００２】
ハードディスクドライブ向けの磁気ディスク、液晶用ガラス、半導体基板またはフォトマスクなどのガラス製品の製造における研磨工程では、生産性を向上するために、種々の手段による研磨速度の向上が検討されている。【０００３】
例えば、特許文献１には、セリア結晶微小粒子またはセリア−ジルコニア固溶体結晶微粒子を含む研磨スラリーに添加剤を加えることで研磨速度を向上することができ、かつ良好なガラス基板表面性状が得られることが示されている。【０００４】
特許文献２には、一次粒子径３〜６０μｍの炭酸セリウムを原料に用いて製造した酸化セリウム粒子を研磨剤に含有することにより、傷なく高速な研磨が可能な研磨材が得られることが示されている。【０００５】
また、特許文献３には、セリウムとジルコニウムとを含む複合酸化物を研磨液組成物に用いて研磨対象基板を研磨することで、研磨対象基板におけるスクラッチの発生を抑制することができ、かつ高速な研磨が可能であることが示されている。
【先行技術文献】
【特許文献】
【０００６】
【特許文献１】国際公開第２０１０／０３８６１７号
【特許文献２】日本国特開第２０１０−３００４１号公報
【特許文献３】日本国特開第２０１０−１６０６４号公報
【発明の開示】
【発明が解決しようとする課題】
【０００７】
前記のとおり、ハードディスクドライブ向けの磁気ディスク、液晶用ガラス、半導体基板またはフォトマスクなどのガラス製品の製造における研磨工程においては、研磨速度が高いことから主に酸化セリウムが使用されている。しかしながら、セリウムは採掘可能な地域が限られることから安定的な供給に難があり、近年価格の高騰が起きている。【０００８】
したがって、本発明は、少ない酸化セリウムの使用量で、高い研磨速度で被研磨物を研磨することができる研磨砥粒および研磨スラリーを提供することを目的とする。
【課題を解決するための手段】
【０００９】
本発明者らは、母相粒子に酸化セリウムが被覆された研磨砥粒を被研磨物の研磨に用いることにより、少ない酸化セリウムの使用量で、高い研磨速度で被研磨物を研磨することができることを見出し、本発明を完成させた。【００１０】
すなわち、本発明は以下の通りである。
１．母相粒子に酸化セリウムが被覆された研磨砥粒。
２．前記母相粒子が硫酸、塩酸、硝酸、スルファミン酸、リン酸、シュウ酸、酒石酸、クエン酸、ギ酸、グリコール酸、酢酸、アスコルビン酸、過酸化水素、アンモニア、水酸化ナトリウム、水酸化カリウム、炭酸ナトリウムおよび炭酸カリウムから選ばれる少なくとも１種の水溶液に溶解性である前項１に記載の研磨砥粒。
３．前記母相粒子が酸化マンガンおよび酸化亜鉛からなる群より選ばれる少なくとも１種の酸化物を含む前項１または２に記載の研磨砥粒。
４．前記母相粒子に被覆された酸化セリウムが母相粒子に対して０．１質量％〜２５質量％である前項１〜３のいずれか１に記載の研磨砥粒。
５．前記母相粒子に被覆された酸化セリウムが母相粒子に対して０．１質量％〜２０質量％である前項１〜４のいずれか１に記載の研磨砥粒。
６．比表面積が０．１〜２０ｍ２／ｇである前項１〜５のいずれか１に記載の研磨砥粒。
７．前項１〜６のいずれか１に記載の研磨砥粒を含む研磨スラリー。
８．以下の（１）〜（３）の工程を順次含む、母相粒子に酸化セリウムが被覆された研磨砥粒の製造方法。
（１）セリウム化合物を水に溶解させて、セリウム源水溶液を得る工程
（２）工程（１）で得られたセリウム源水溶液を母相粒子に被覆し、セリウム源水溶液により被覆された母相粒子を得る工程
（３）工程（２）で得られたセリウム源水溶液で被覆された母相粒子を焼成し、酸化セリウムにより被覆された母相粒子を得る工程
９．前記工程（２）においてセリウム源水溶液を母相粒子に噴霧し、セリウム源水溶液により被覆された母相粒子を得る前項８に記載の研磨砥粒の製造方法。
１０．前記セリウム化合物が酢酸セリウム、硝酸セリウム、水酸化セリウム、硫酸セリウムからなる群より選ばれる少なくとも１種である前項８または９に記載の研磨砥粒の製造方法。
１１．前項１〜６のいずれか１に記載の研磨砥粒または前項７に記載の研磨スラリーを用いてガラスを研磨する工程を含むガラス製品の製造方法。
【発明の効果】
【００１１】
本発明の研磨砥粒および研磨スラリーによれば、多量の酸化セリウムを用いることなく、高い研磨速度で被研磨物を研磨することができる。
【図面の簡単な説明】
【００１２】
【図１】図１は、酸化マンガンのＸ線プロファイルを示す。
【発明を実施するための形態】
【００１３】
以下、本発明に関して詳細に説明する。
【００１４】
〔研磨砥粒〕
本発明の研磨砥粒は、母相粒子に酸化セリウムが被覆された研磨砥粒であり、母相粒子、および該母相粒子を被覆する酸化セリウムを含む。
【００１５】
母相粒子としては、例えば、酸化マンガン（Ｍｎ３Ｏ４、Ｍｎ２Ｏ３、ＭｎＯ２）、酸化亜鉛（ＺｎＯ）、酸化鉄（Ｆｅ３Ｏ４、Ｆｅ２Ｏ３）、酸化銅（Ｃｕ２Ｏ、ＣｕＯ）、酸化アルミニウム（Ａｌ２Ｏ３）、シリカ（ＳｉＯ２）、酸化クロム（Ｃｒ２Ｏ３、ＣｒＯ２）および酸化ジルコニウム（ＺｒＯ２）が挙げられる。これらの母相粒子は一般に市販されているものを使用することができる。
【００１６】
母相粒子に被覆する酸化セリウムは、被研磨物への付着性が高く、容易に溶解させることもできないため、研磨後の洗浄性が悪いという欠点がある。したがって、研磨後の洗浄性を向上させる観点から、これらの中でも、硫酸、塩酸、硝酸、スルファミン酸、リン酸、シュウ酸、酒石酸、クエン酸、ギ酸、グリコール酸、酢酸、アスコルビン酸、過酸化水素、アンモニア、水酸化ナトリウム、水酸化カリウム、炭酸ナトリウムおよび炭酸カリウムから選ばれる少なくとも１種の水溶液に溶解性であるものを母相粒子とすることが好ましい。
【００１７】
硫酸、塩酸、硝酸、スルファミン酸、リン酸、シュウ酸、酒石酸、クエン酸、ギ酸、グリコール酸、酢酸、アスコルビン酸、過酸化水素、アンモニア、水酸化ナトリウム、水酸化カリウム、炭酸ナトリウムおよび炭酸カリウムから選ばれる少なくとも１種の水溶液に溶解性である母相粒子としては、例えば、酸化マンガン（Ｍｎ３Ｏ４、Ｍｎ２Ｏ３、ＭｎＯ２）、酸化亜鉛（ＺｎＯ）、酸化鉄（Ｆｅ３Ｏ４、Ｆｅ２Ｏ３）および酸化銅（Ｃｕ２Ｏ、ＣｕＯ）が挙げられる。
【００１８】
より具体的には、酸化マンガン（Ｍｎ３Ｏ４、Ｍｎ２Ｏ３、ＭｎＯ２）は塩酸、硫酸、硝酸、アスコルビン酸、過酸化水素等により溶解することができる。
【００１９】
酸化亜鉛（ＺｎＯ）は塩酸、硝酸、硫酸等により溶解することができる。
【００２０】
酸化鉄（Ｆｅ３Ｏ４、Ｆｅ２Ｏ３）は塩酸、硝酸、硫酸等により溶解することができる。
【００２１】
酸化銅（Ｃｕ２Ｏ、ＣｕＯ）は塩酸、硝酸、硫酸等により溶解することができる。
【００２２】
これらの母相粒子は１種を単独で用いてもよいし、２種以上を組み合わせて用いてもよい。なお、これらの中でも、酸化マンガンまたは酸化亜鉛がより好ましい。酸化マンガンまたは酸化亜鉛は、酸、アルカリ、酸化剤または還元剤に対して高い溶解性があるため、母相粒子に酸化マンガンまたは酸化亜鉛を用いることで、被研磨物に影響を与えることなく、酸、アルカリ、酸化剤または還元剤を含む洗浄液により高い洗浄効果を得ることができる。
【００２３】
ここで、「溶解性がある」とは、室温にて１時間、硫酸、塩酸、硝酸、スルファミン酸、リン酸、シュウ酸、酒石酸、クエン酸、ギ酸、グリコール酸、酢酸、アスコルビン酸、過酸化水素、アンモニア、水酸化ナトリウム、水酸化カリウム、炭酸ナトリウムおよび炭酸カリウムから選ばれる１種を０．０１〜２モル％含有する水溶液に、０．１〜１質量％の母相粒子を溶解させたときに、溶出量が９０質量％以上となることをいう。母相粒子の溶解性については、実施例において後述する溶解試験に準じて試験することができる。
【００２４】
母相粒子として、硫酸、塩酸、硝酸、スルファミン酸、リン酸、シュウ酸、酒石酸、クエン酸、ギ酸、グリコール酸、酢酸、過酸化水素、アスコルビン酸、過酸化水素、アンモニア、水酸化ナトリウム、水酸化カリウム、炭酸ナトリウムおよび炭酸カリウムから選ばれる少なくとも１種の水溶液に溶解性であるものを用い、研磨後の洗浄工程において、硫酸、塩酸、硝酸、スルファミン酸、リン酸、シュウ酸、酒石酸、クエン酸、ギ酸、グリコール酸、酢酸、過酸化水素、アスコルビン酸、過酸化水素、アンモニア、水酸化ナトリウム、水酸化カリウム、炭酸ナトリウムおよび炭酸カリウムから選ばれる少なくとも１種を含む洗浄液により被研磨物を洗浄することで、被研磨物に影響を与えることなく、高い洗浄効果を得ることができる。
【００２５】
酸化セリウムによる母相粒子の被覆量は、酸化セリウム換算で、０．１〜２５質量％が好ましく、０．１〜２０質量％がより好ましく、１〜１０質量％がさらに好ましく、１〜５質量％が特に好ましい。被覆量が０．１質量％以上であると研磨速度向上の効果が得られ、２５質量％以下であるとセリウム使用量を減らすことができ、２０質量％以下であるとセリウム使用量をより減らすことができる。
【００２６】
母相粒子を酸化セリウムにより被覆した研磨砥粒の比表面積は、０．１〜２０ｍ２／ｇが好ましく、０．５〜１５ｍ２／ｇがより好ましく、１〜１０ｍ２／ｇがさらに好ましい。研磨砥粒の比表面積が０．１ｍ２／ｇ以上であると粗大粒による研磨傷を抑制でき、２０ｍ２／ｇ以下であると十分な研磨速度を得ることができる。研磨砥粒の比表面積は、実施例において後述する方法により測定する。
【００２７】
〔研磨砥粒の製造方法〕
本発明の研磨砥粒は、以下の（１）〜（３）の工程を順次含む製造方法により製造することができる。
（１）セリウム化合物を水に溶解させてセリウム源水溶液を得る工程
（２）工程（１）で得られたセリウム源水溶液を母相粒子に被覆し、セリウム源水溶液により被覆された母相粒子を得る工程
（３）工程（２）で得られたセリウム源水溶液で被覆された母相粒子を焼成し、酸化セリウムにより被覆された母相粒子を得る工程
以下、工程毎に説明する。
【００２８】
（１）セリウム化合物を水に溶解させて、セリウム源水溶液を得る工程  
セリウム化合物としては、酢酸セリウム、硝酸セリウム、水酸化セリウムまたは硫酸セリウムが、入手性および水への溶解度の点から好ましい。これらのセリウム化合物は１種を単独で用いてもよいし、２種以上を組み合わせて用いてもよい。
【００２９】
セリウム源水溶液におけるセリウム化合物の濃度は、母相粒子に被覆したい酸化セリウムの量と、後述する工程（２）において母相粒子に被覆するセリウム源水溶液の量とを勘案して、適宜調整すればよい。セリウム源水溶液におけるセリウム化合物の濃度を、セリウム化合物の溶解度以下となるように設定すると、後述する工程（２）において、セリウム源水溶液を母相粒子へ均一に被覆できるため好ましい。
【００３０】
後述する工程（２）において、セリウム源水溶液を母相粒子に噴霧することによりセリウム源水溶液を母相粒子に被覆する場合、セリウム源水溶液におけるセリウム化合物の濃度は、５〜６０質量％とすることが好ましく、１０〜６０質量％とすることがより好ましい。
【００３１】
工程（２）において、セリウム源水溶液に母相粒子を浸漬することによりセリウム源水溶液を母相粒子に被覆する場合、セリウム源水溶液におけるセリウム化合物の濃度は、１〜４０質量％とすることが好ましく、１〜２０質量％とすることがより好ましい。
【００３２】
工程（２）において、セリウム源水溶液に母相粒子を塗布することによりセリウム源水溶液を母相粒子に被覆する場合、セリウム源水溶液におけるセリウム化合物の濃度は、1〜６０質量％とすることが好ましく、１〜４０質量％とすることがより好ましい。
【００３３】
（２）工程（１）で得られたセリウム源水溶液を母相粒子に被覆し、セリウム源水溶液により被覆された母相粒子を得る工程
工程（２）は、工程（１）で得られたセリウム源水溶液により母相粒子を被覆し、水を媒体としてセリウム化合物を母相粒子の表面に析出させる工程である。
【００３４】
セリウム源水溶液を母相粒子に被覆する方法としては、例えば、噴霧、浸漬または塗布が挙げられる。これらの中でも、噴霧は乾燥工程が不要であり、工業的な観点から好ましい。
【００３５】
（２−１）噴霧
噴霧による場合、例えば、霧吹き、噴霧機等により母相粒子にセリウム源水溶液を吹きつけて、母相粒子にセリウム源水溶液を被覆する。このとき、噴霧毎に母相粒子を攪拌することにより、均一にセリウム源水溶液により母相粒子を被覆することができる。
【００３６】
具体的な方法としては、例えば、母相粒子をビニール袋に入れて、セリウム源水溶液を霧吹きで噴霧する方法が挙げられる。
【００３７】
また、例えば、ロータリーキルンにより、熱乾燥するとともにロータリー機で母相粒子を攪拌しながらセリウム源水溶液を噴霧してもよく、工業的にも有利である。
【００３８】
母相粒子へのセリウム源水溶液の噴霧量は、母相粒子に対して０．１〜４０質量％とするのが好ましく、５〜３０質量％とするのがより好ましく、１０〜２５質量％とするのが更に好ましい。
【００３９】
噴霧量が０．１質量％以上であると水溶液が母相粒子全体に行きわたり、均一な被覆が出来る。４０質量％以下であるとペースト状または液状にならず、そのまま焼成工程に持って行けるため、乾燥工程が省略できて好ましい。
【００４０】
噴霧条件は、通常０〜２００℃とすることが好ましい。
【００４１】
（２−２）浸漬
浸漬による場合、セリウム源水溶液中に母相粒子を浸漬させてセリウム源水溶液を母相粒子に被覆する。セリウム源水溶液に浸漬させる母相粒子の量は、水溶液に対して、通常１〜６０質量％とすることが好ましく、１０〜５０質量％とすることがより好ましい。
【００４２】
セリウム源水溶液に浸漬させる母相粒子の量を１質量％以上とすることにより、蒸発させる水の量を減らすことができ、６０質量％以下とすることにより均一にセリウム化合物を被覆することができる。
【００４３】
浸漬条件は、通常０〜９０℃において、０．１〜２４時間とすることが好ましい。
【００４４】
浸漬によりセリウム源水溶液を母相粒子に被覆した後、乾燥することにより、母相粒子の表面にセリウム化合物を析出させることができる。なお、乾燥条件は、通常８０〜２００℃において、２〜２４時間とすることが好ましい。
【００４５】
浸漬により被覆する場合、セリウム源水溶液に母相粒子を浸漬させて乾燥させた後の母相粒子へのセリウム化合物の被覆量は、母相粒子に対して１〜５０質量％とするのが好ましく、５〜５０質量％とするのがより好ましく、５〜３０質量％とするのが更に好ましい。
【００４６】
被覆量が１質量％以上であるとセリウム化合物が母相粒子全体に行きわたり、均一な被覆が出来る。５０質量％以下であると酸化セリウムが単独で析出することがない。
【００４７】
（２−３）塗布
塗布による場合、例えば、転動造粒装置等により母相粒子にセリウム源水溶液を塗布して、セリウム源水溶液により母相粒子を被覆する。
【００４８】
母相粒子へのセリウム源水溶液の塗布量は、母相粒子に対して１〜１００質量％とするのが好ましく、５〜８０質量％とするのがより好ましく、１０〜６０質量％とするのが更に好ましい。
【００４９】
塗布量が１質量％以上１００質量％以下であると水溶液が母相粒子全体に行きわたり、均一な被覆が出来る。
【００５０】
塗布条件は、通常０〜９０℃とすることが好ましい。
【００５１】
（３）工程（２）で得られたセリウム源水溶液で被覆された母相粒子を焼成し、酸化セリウムにより被覆された母相粒子を得る工程
工程（３）は、工程（２）で得られたセリウム源水溶液で被覆された母相粒子を焼成し、セリウム化合物を酸化させることにより、酸化セリウムにより被覆された母相粒子を得る工程である。
【００５２】
焼成温度は、３００〜１０００℃が好ましく、４００〜１０００℃がより好ましく、４００〜８００℃が更に好ましい。焼成温度を３００℃以上とすることにより、セリウム化合物を分解して酸化セリウムを析出することができ、１０００℃以下とすることにより粒成長による粗大粒の生成を抑制して、傷の少ない研磨砥粒を作製することができる。
【００５３】
焼成雰囲気は大気下とすることが、コストの点から好ましい。また、焼成時間は、通常２〜７２時間とすることが好ましい。
【００５４】
焼成物を分級することにより、粗大粒を除去してもよい。分級する方法としては、例えば、ふるいまたは分級機等の公知の方法が挙げられる。
【００５５】
本発明における研磨砥粒は前記（１）〜（３）の工程により製造することができるが、各工程への影響を及ぼさない限り、他の工程を行ってもよい。他の工程としては、例えば、前記した乾燥または分級工程等が挙げられる。なお、本発明における研磨砥粒は前記（１）〜（３）の工程の１または２以上を有さない方法で製造してもよい。
【００５６】
（研磨スラリー）
本発明の研磨砥粒を、例えば、水等の分散媒に分散させて、研磨スラリーとすることができる。研磨スラリーにおける研磨砥粒濃度は０．１〜４０質量％が好ましく、１〜３０質量％がより好ましく、１〜２０質量％が更に好ましい。研磨砥粒濃度が０．１質量％以上であると十分な研磨速度を出すことができ、４０質量％以下であることで効率よく研磨をすることができる。
【００５７】
分散媒としては、例えば、水およびアルコールが挙げられる。アルコールとしては、例えばメタノール、エタノール、２−プロパノールおよびエチレングリコール等が挙げられる。
【００５８】
スラリーには分散剤を添加してもよい。分散剤としては、公知のものを使用することができるが、例えば、クエン酸ソーダ、ポリアクリル酸ナトリウム、ポリアクリル酸アンモニウム、ポリアクリル酸−マレイン酸共重合体、ピリジンカルボン酸およびカルボキシメチルセルロース等が好適に挙げられる。
【００５９】
研磨スラリーは分散処理をしてもよい。分散処理には公知の方法を使用することができ、例えば、ホモジナイザー、超音波ホモジナイザー、ボールミル、ビーズミルおよび湿式ジェットミル等が挙げられる。
【００６０】
研磨スラリーのｐＨは２〜１２が好ましく、５〜１２がより好ましく、５〜１１が更に好ましい。ｐＨが２以上であることで、砥粒を溶解させることなく研磨することができ、１２以下であることで被研磨物に影響を与えることなく研磨することができる。
【００６１】
研磨スラリーの体積基準メディアン径（Ｄ５０）は、０．１〜２０μｍが好ましく、０．５〜２０μｍがより好ましく、０．５〜１０μｍが更に好ましい。研磨スラリーのメディアン径は実施例において後述する方法により測定する。
【００６２】
研磨スラリーのメディアン径が０．１μｍ以上であることで十分な研磨速度を出すことができ、２０μｍ以下であることで研磨傷を抑制することができる。
【００６３】
〔ガラス製品の製造方法〕
（研磨工程）
本発明のガラス製品の製造方法は、母相粒子に酸化セリウムが被覆された研磨砥粒または該研磨砥粒を含む研磨スラリーを用いてガラスを研磨する研磨工程を含む。
【００６４】
本発明における研磨の方法は特に限定されないが、例えば、ガラスと研磨布とを接触させ、研磨砥粒または研磨スラリーを供給しながら、研磨布とガラスとを相対的に移動させて、ガラスを鏡面状に研磨することが好ましい。研磨布としては、例えば、ウレタン製研磨パッドが挙げられる。
【００６５】
（洗浄工程）
洗浄工程はガラス製品によって適切に選択されるべきであるが、例えば、磁気ディスク用ガラス基板の製造においては以下のような洗浄工程が例示される。
【００６６】
本発明のガラス製品の製造方法は、硫酸、塩酸、硝酸、スルファミン酸、リン酸、シュウ酸、酒石酸、クエン酸、ギ酸、グリコール酸、酢酸、アスコルビン酸、過酸化水素、アンモニア、水酸化ナトリウム、水酸化カリウム、炭酸ナトリウムおよび炭酸カリウムから選ばれる少なくとも１種を含む洗浄液（以下、本発明に用いる洗浄液ともいう）を用いて、ガラスに付着した研磨砥粒または研磨スラリーを洗浄する工程を含むことが好ましい。
【００６７】
前記研磨工程において、研磨砥粒の母相粒子として、硫酸、塩酸、硝酸、スルファミン酸、リン酸、シュウ酸、酒石酸、クエン酸、ギ酸、グリコール酸、酢酸、アスコルビン酸、過酸化水素、アンモニア、水酸化ナトリウム、水酸化カリウム、炭酸ナトリウムおよび炭酸カリウムから選ばれる少なくとも１種の水溶液に溶解性であるものを用いた場合、硫酸、塩酸、硝酸、スルファミン酸、リン酸、シュウ酸、酒石酸、クエン酸、ギ酸、グリコール酸、酢酸、アスコルビン酸、過酸化水素、アンモニア、水酸化ナトリウム、水酸化カリウム、炭酸ナトリウムおよび炭酸カリウムから選ばれる少なくとも１種を含む洗浄液によりガラスを洗浄することで、ガラスに影響を与えることなく、優れた洗浄効果を得ることができる。
【００６８】
本発明に用いる洗浄液における硫酸、塩酸、硝酸、スルファミン酸、リン酸、シュウ酸、酒石酸、クエン酸、ギ酸、グリコール酸、酢酸、アスコルビン酸、アンモニア、水酸化ナトリウム、水酸化カリウム、炭酸ナトリウムおよび炭酸カリウムから選ばれる少なくとも１の含有量は合計で、０．００１〜２モル％であることが好ましく、０．０１〜１モル％であることがより好ましい。
【００６９】
洗浄液における硫酸、塩酸、硝酸、スルファミン酸、リン酸、シュウ酸、酒石酸、クエン酸、ギ酸、グリコール酸、酢酸、アスコルビン酸、過酸化水素、アンモニア、水酸化ナトリウム、水酸化カリウム、炭酸ナトリウムおよび炭酸カリウムから選ばれる少なくとも１種の含有量を合計で０．００１モル％以上とすることにより、溶出量を維持しやすい。また、２モル％以下とすることにより、ガラスへの影響を抑えることができる。
【００７０】
本発明に用いる洗浄液は、洗浄補助剤を含むことが好ましい。洗浄補助剤としては、例えば、表面張力を下げるための界面活性剤、およびｐＨを安定的に保持する為の緩衝効果のある酸が挙げられる。
【００７１】
界面活性剤としては、例えば、アセチレンジオールなどのノニオン性界面活性剤およびポリアクリル酸ナトリウムなどのアニオン界面活性剤などが挙げられる。
【００７２】
また、ｐＨを安定的に保持する為の緩衝効果のある酸としては、例えば、ｐＫａが２〜５にあり、１つ以上のカルボン酸を有する酸が挙げられる。具体的には、例えば、緩衝効果が期待できる酸としてクエン酸が挙げられるが、それ以外にも数多くの有機酸が使用可能である。
【００７３】
本発明に用いる洗浄液は、溶媒として水を含むことが好ましい。水としては、例えば、脱イオン水、超純水、電荷イオン水、水素水およびオゾン水などが挙げられる。なお、水は、本発明に用いる洗浄液の流動性を制御する機能を有するので、その含有量は洗浄速度等の目標とする洗浄特性に合わせて適宜設定することができるが、通常５５〜９８質量％とすることが好ましい。
【００７４】
洗浄工程では、前記洗浄液をガラスに直接接触させて洗浄することが好ましい。洗浄液をガラスに直接接触させる方法としては、例えば、洗浄液を洗浄槽に満たし、その中にガラスを入れるディップ式洗浄、ノズルからガラスに洗浄液を噴射する方法、およびポリビニルアルコール製のスポンジを用いるスクラブ洗浄などが挙げられる。本発明に用いる洗浄液は上記のいずれの方法にも適応できるが、より効率的な洗浄ができることから、超音波洗浄を併用したディップ式洗浄が好ましい。
【００７５】
洗浄工程において、洗浄液とガラスとを接触させる時間は、３０秒間以上であることが好ましい。３０秒間以上とすることにより、十分な洗浄効果を得ることができる。
【００７６】
洗浄工程において、洗浄液の温度は室温でもよく、４０〜８０℃程度に加温して使用してもよいが、８０℃以下とすることが好ましい。洗浄液の温度を８０℃以下とすることにより、洗浄液に含まれる酸、アルカリ、酸化剤または還元剤が熱分解を起こすのを防ぐことができる。また、装置の構成上、洗浄液が１００℃に近い温度になると、水の蒸発によるｐＨコントロールが難しくなることから、８０℃以下とすることが好ましい。
【００７７】
前記洗浄工程後に、水またはアルカリ洗剤を用いた洗浄を行うと、より効果的である。また、前記洗浄工程の前に水を用いた洗浄を組み合わせてもよい。
【００７８】
（その他の工程）
本発明のガラス製品の製造方法は、ガラス製品が磁気ディスク用ガラス基板、高品質な液晶ディスプレイ用ガラス基板である場合などにはその他の工程として、前記洗浄工程の後に、ガラスの主表面を、コロイダルシリカ砥粒を含むスラリーを用いて研磨する仕上げ研磨工程を含むことが好ましい。
【００７９】
本発明の製造方法により製造されるガラス製品としては、例えば、ハードディスクドライブ向けの磁気ディスク基板、半導体基板、フォトマスク基板およびディスプレイ基板などのガラス基板、レンズ並びにＣＣＤ向けブルーフィルタガラスおよびカバーガラスなどが挙げられる。本発明の製造方法により製造される磁気ディスク用ガラス基板の主表面に磁気記録層を形成することにより磁気ディスクを製造することができる。
【実施例】
【００８０】
以下、本発明を実施例によって説明するが、本発明はこれらにより限定されるものではない。【００８１】
（１）研磨砥粒および研磨スラリーの調製
［例１］
ガラス製タンクに蒸留水２Ｌ、グリシン（関東化学社製、試薬）３７．５ｇを溶解させ、攪拌しながら投げ込みヒーターで水温を５０℃に保った。そこへ、マンガン（関東化学社製、試薬）２００ｇをゆっくり投入し、目開き１５０μｍのふるいによりろ過した。得られた溶液を８０℃で一晩乾燥し、大気下で７００℃、８時間焼成して酸化物を得た。【００８２】
得られた酸化物は酸化マンガン（Ｍｎ２Ｏ３）であった。得られた酸化マンガンのＸ線プロファイルを、ＴＴＲ−ＩＩＩ（リガク社製）により測定した。その結果を図１に示す。【００８３】
また、得られた酸化マンガンの比表面積を、ＡＳＡＰ２０２０（島津社製）により測定した。その結果を表１に示す。【００８４】
得られた酸化マンガン２０ｇと蒸留水３７８ｇと分散剤（ライオン社製、ポリティＡ−５５０）２ｇを混合し、ホモジナイザーを１５分間かけて、研磨スラリーとした。研磨スラリーにおける砥粒濃度は５質量％とし、分散剤濃度は０．５質量％とした。【００８５】
得られた研磨スラリーの体積基準メディアン径（Ｄ５０）をＭＴ３３００ＥＸＩＩ（日機装社製）により測定した結果、およびｐＨを表１に示す。【００８６】
［例２］
例１で得られた酸化マンガン３０ｇをビニール袋の中に入れ、１６．９質量％の酢酸セリウム一水和物（関東化学社製、試薬）水溶液６．９ｇを霧吹きにより噴霧した。噴霧量は酸化マンガンに対して２３質量％であり、酸化セリウム換算で２質量％とした。【００８７】
その後、大気下で７００℃、８時間焼成した。得られた酸化物はＣｅＯ２が被覆されたＭｎ２Ｏ３であった。得られた酸化セリウムが被覆された酸化マンガンのＸ線プロファイルを例１と同様に解析した。その結果を図１に示す。図１に示すように、Ｍｎ２Ｏ３以外に２８．４°にＣｅＯ２に帰属されるピークが見られ、酸化セリウムが析出していることが確認された。【００８８】
また、得られた酸化セリウムが被覆された酸化マンガンの比表面積を例１と同様に測定した。その結果を表１に示す。【００８９】
得られた酸化セリウムで被覆された酸化マンガン２０ｇ、蒸留水３７８ｇおよび分散剤（ライオン社製、ポリティＡ−５５０）２ｇを混合し、ホモジナイザーを１５分間かけて、研磨スラリーとした。研磨スラリーにおける砥粒濃度は５質量％とし、分散剤濃度は０．５質量％とした。【００９０】
得られた研磨スラリーの体積基準メディアン径（Ｄ５０）を例１と同様に測定した結果、およびｐＨを表１に示す。【００９１】
［例３］
大気下で７００℃、８時間焼成した酸化亜鉛（高純度化学社製、試薬）２０ｇと蒸留水３７８ｇと分散剤（ライオン社製、ポリティＡ−５５０）２ｇを混合し、ホモジナイザーを１５分間かけて、研磨スラリーとした。研磨スラリーにおける砥粒濃度は５質量％とし、分散剤濃度は０．５質量％とした。【００９２】
得られた研磨スラリーの体積基準メディアン径（Ｄ５０）を例１と同様に測定した結果、およびｐＨを表１に示す。【００９３】
［例４］
例３と同様の酸化亜鉛３０ｇを５．４質量％の酢酸セリウム一水和物（関東化学社製、試薬）水溶液５．４ｇを霧吹きにより噴霧した。噴霧量は酸化亜鉛に対して１８質量％であり、酸化セリウム換算で０．５質量％となる。その後、大気下で７００℃、８時間焼成した。得られた酸化物はＣｅＯ２が被覆されたＺｎＯであった。【００９４】
得られた酸化セリウムで被覆された酸化亜鉛２０ｇと蒸留水３７８ｇと分散剤（ライオン社製、ポリティＡ−５５０）２ｇを混合し、ホモジナイザーを１５分間かけて、研磨スラリーとした。研磨スラリーにおける砥粒濃度は５質量％とし、分散剤濃度は０．５質量％とした。【００９５】
得られた研磨スラリーの体積基準メディアン径（Ｄ５０）を例１と同様に測定した結果、およびｐＨを表１に示す。【００９６】
［例５］
例１で得られた酸化マンガン５０ｇと９．７質量％の酢酸セリウム一水和物（関東化学社製、試薬）水溶液１００ｇとをなす型フラスコに入れ、エバポレーターによりフラスコを回転させながら乾燥した。酢酸セリウム一水和物水溶液量は酸化マンガンに対して２００質量％であり、酸化セリウム換算で１０質量％とした。その後、大気下で７００℃、８時間焼成した。得られた酸化物はＣｅＯ２が被覆されたＭｎ２Ｏ３であった。【００９７】
得られた酸化セリウムで被覆された酸化マンガン２０ｇと蒸留水３７８ｇと分散剤（ライオン社製、ポリティＡ−５５０）２ｇを混合し、ホモジナイザーを１５分間かけて、研磨スラリーとした。研磨スラリーにおける砥粒濃度は５質量％とし、分散剤濃度は０．５質量％とした。【００９８】
得られた研磨スラリーの体積基準メディアン径（Ｄ５０）を例１と同様に測定した結果、およびｐＨを表１に示す。【００９９】
［例６］
例１で得られた酸化マンガン５０ｇと１３．０質量％の酢酸セリウム一水和物（関東化学社製、試薬）水溶液１５０ｇとをなす型フラスコに入れ、エバポレーターによりフラスコを回転させながら乾燥した。酢酸セリウム一水和物水溶液量は酸化マンガンに対して３００質量％であり、酸化セリウム換算で２０質量％とした。その後、大気下で７００℃、８時間焼成した。得られた酸化物はＣｅＯ２が被覆されたＭｎ２Ｏ３であった。【０１００】
得られた酸化セリウムで被覆された酸化マンガン２０ｇと蒸留水３７８ｇと分散剤（ライオン社製、ポリティＡ−５５０）２ｇを混合し、ホモジナイザーを１５分間かけて、研磨スラリーとした。研磨スラリーにおける砥粒濃度は５質量％とし、分散剤濃度は０．５質量％とした。【０１０１】
得られた研磨スラリーの体積基準メディアン径（Ｄ５０）を例１と同様に測定した結果、およびｐＨを表１に示す。【０１０２】
［例７］
大気下で７００℃、８時間焼成した酸化亜鉛（高純度化学社製、試薬）５０ｇと９．７質量％の酢酸セリウム一水和物（関東化学社製、試薬）水溶液１００ｇとをなす型フラスコに入れエバポレーターによりフラスコを回転させながら乾燥した。酢酸セリウム一水和物水溶液量は酸化亜鉛に対して２００質量％であり、酸化セリウム換算で１０質量％となる。その後、大気下で７００℃、８時間焼成した。得られた酸化物はＣｅＯ２が被覆されたＺｎＯであった。【０１０３】
得られた酸化セリウムで被覆された酸化亜鉛２０ｇと蒸留水３７８ｇと分散剤（ライオン社製、ポリティＡ−５５０）２ｇを混合し、ホモジナイザーを１５分間かけて、研磨スラリーとした。研磨スラリーにおける砥粒濃度は５質量％とし、分散剤濃度は０．５質量％とした。【０１０４】
得られた研磨スラリーの体積基準メディアン径（Ｄ５０）を例１と同様に測定した結果、およびｐＨを表１に示す。【０１０５】
［例８］
大気下で７００℃、８時間焼成した酸化亜鉛（高純度化学社製、試薬）５０ｇと１３．０質量％の酢酸セリウム一水和物（関東化学社製、試薬）水溶液１５０ｇとをなす型フラスコに入れエバポレーターによりフラスコを回転させながら乾燥した。酢酸セリウム一水和物水溶液量は酸化亜鉛に対して３００質量％であり、酸化セリウム換算で２０質量％となる。その後、大気下で７００℃、８時間焼成した。得られた酸化物はＣｅＯ２が被覆されたＺｎＯであった。【０１０６】
得られた酸化セリウムで被覆された酸化亜鉛２０ｇと蒸留水３７８ｇと分散剤（ライオン社製、ポリティＡ−５５０）２ｇを混合し、ホモジナイザーを１５分間かけて、研磨スラリーとした。研磨スラリーにおける砥粒濃度は５質量％とし、分散剤濃度は０．５質量％とした。【０１０７】
得られた研磨スラリーの体積基準メディアン径（Ｄ５０）を例１と同様に測定した結果、およびｐＨを表１に示す。【０１０８】
【表１】
2013035545.tif 000002
【０１０９】
（２）溶解試験
１モル／Ｌの硫酸３０ｍＬと過酸化水素０．３ｇと、（１）の例２で得られた酸化セリウムで被覆された酸化マンガン、例４で得られた酸化セリウムで被覆された酸化亜鉛、または酸化セリウム（製品名Ａ１０、昭和電工社製）を３０ｍｇとを遠沈管に投入し、室温にて１時間回転架台で撹拌した。【０１１０】
撹拌後、遠心分離機（装置名：５２２０、久保田商事社製）を用いて、３５００ｒｐｍで１０分間遠心分離し、上澄みを除去、さらに蒸留水を投入して同じように遠心分離、上澄みの除去をおこなった。その後、８０℃の恒温槽で３時間乾燥させた。乾燥後、各研磨砥粒の残留量を測定した。この値から、水溶液に溶解した研磨砥粒の割合（溶出量）を求めた。【０１１１】
すなわち、研磨砥粒の各種水溶液への溶出量は、研磨砥粒の各水溶液への添加量から、残留量を引いた値とし、百分率（％）にて表記した。その結果を表２に示す。【０１１２】
【表２】
2013035545.tif 000003
【０１１３】
表２に示すように、酸化マンガンまたは酸化亜鉛を母相粒子とし、該母相粒子を酸化セリウムで被覆して得られた研磨砥粒は、酸化セリウムと比較して、洗浄液に対する高い溶解性を示した。【０１１４】
この結果から、酸、アルカリ、酸化剤または還元剤を含む洗浄液に対して高い溶解性を示す酸化マンガン、酸化亜鉛を母相粒子とし、該母相粒子を酸化セリウムで被覆した研磨砥粒は、洗浄液による洗浄効果が高いことが示唆された。【０１１５】
（３）研磨試験
（１）で得られた例１〜８の研磨スラリーを用いて研磨試験を行った。実施例１では例２の研磨スラリー、実施例２では例４の研磨スラリー、比較例１では例１の研磨スラリー、比較例２では例３の研磨スラリー、実施例３では例５の研磨スラリー、実施例４では例６の研磨スラリー、実施例５では例７の研磨スラリー、実施例６では例８の研磨スラリーを用いた。【０１１６】
被研磨物にはガラスを用い、研磨圧は１２ｋＰａとし、定盤回転数は４０ｒｐｍとした。研磨機として１２Ｂ片面研磨機（スピードファム社製）を用い、研磨パッドとしてＦＸ８Ｈ−１０１Ｕ（フジボウ社製）を用いた。【０１１７】
研磨スラリーは１００ｍｌ／分間で循環させ、２０分間の研磨を行った。研磨前後の重量差から研磨速度（μｍ／分間）を算出した。その結果を表３に示す。【０１１８】
【表３】
2013035545.tif 000004
【０１１９】
表３に示すように、酸化セリウムで母相粒子を被覆した研磨砥粒を含む研磨スラリーによりガラスを研磨した場合、母相粒子のみからなる研磨砥粒を含む研磨スラリーと比較して、研磨速度が高くなることが分かった。【０１２０】
また、酸化セリウムによる母相粒子の被覆量は酸化セリウム換算で０．１〜２５質量％とすることが好ましいことが分かった。【０１２１】
本発明を特定の態様を用いて詳細に説明したが、本発明の意図と範囲を離れることなく様々な変更および変形が可能であることは、当業者にとって明らかである。なお本出願は、２０１１年９月９日付で出願された日本特許出願（特願２０１１−１９７３７９）に基づいており、その全体が引用により援用される。
【産業上の利用可能性】
【０１２２】
本発明の研磨砥粒および研磨スラリーは、ハードディスクドライブ向けの磁気ディスク基板、半導体基板、フォトマスク基板およびディスプレイ基板などのガラス基板、レンズ並びにＣＣＤ向けブルーフィルタガラスおよびカバーガラスなどのガラス製品の製造における研磨工程に利用することができる。
【図１】
2013035545.tif 000005
【国際調査報告】
2013035545.tif 000006
2013035545.tif 000007
2013035545.tif 000008
2013035545.tif 000009